(57)【要約】【課題】ポリオレフィンの成形品を製造する方法において、該方法が２以上の加工工程を含み、各加工工程での加工条件が異なる場合であっても、全ての加工工程における加工性を向上させることができる加工助剤を提供する。【解決手段】含フッ素エラストマー、及び、ポリビニリデンフルオライドを含み、上記含フッ素エラストマーと上記ポリビニリデンフルオライドとの質量比が９５／５〜６０／４０であることを特徴とする加工助剤。【選択図】    なし【特許請求の範囲】
【請求項１】
含フッ素エラストマー、及び、ポリビニリデンフルオライドを含み、
前記含フッ素エラストマーと前記ポリビニリデンフルオライドとの質量比が９５／５〜６０／４０である
ことを特徴とする加工助剤。
【請求項２】
前記含フッ素エラストマーは、ＡＳＴＭ  Ｄ−１６４６に準拠して１４０℃で測定するＭＬ（１＋２０）のムーニー粘度が７０以下である請求項１記載の加工助剤。
【請求項３】
前記含フッ素エラストマーは、フッ化ビニリデンとヘキサフルオロプロピレンとテトラフルオロエチレンとの共重合体である請求項１又は２記載の加工助剤。
【請求項４】
前記ポリビニリデンフルオライドは、融点が１２０〜２００℃である請求項１、２又は３記載の加工助剤。
【請求項５】
前記ポリビニリデンフルオライドは、実質的にビニリデンフルオライド単位のみからなるホモポリマーである請求項１、２、３又は４記載の加工助剤。
【請求項６】
請求項１、２、３，４又は５記載の加工助剤、及び、ポリオレフィンを含むことを特徴とする成形用組成物。
【請求項７】
請求項１、２、３，４又は５記載の加工助剤、及び、ポリオレフィンを含むことを特徴とする成形品。
【請求項８】
ダイ（ａ）を備える押出機（Ａ）を用いて、請求項１、２、３，４又は５記載の加工助剤及びポリオレフィンを混合することにより、成形用組成物を得る工程を含み、
押出機（Ａ）における剪断速度が１０００〜１８００秒−１、
ダイ（ａ）の温度が２４０〜２７０℃
であることを特徴とする成形用組成物の製造方法。
【請求項９】
前記成形用組成物がペレットである請求項８記載の成形用組成物の製造方法。
【請求項１０】
請求項８又は９記載の成形用組成物の製造方法により成形用組成物を得た後、
ダイ（ｂ）を備える押出機（Ｂ）を用いて、前記成形用組成物を成形することにより、成形品を得る工程を含み、
押出機（Ｂ）における剪断速度が１００〜８００秒−１、及び、
ダイ（ｂ）の温度が１８０〜２３０℃
であることを特徴とする成形品の製造方法。
【請求項１１】
前記成形品がフィルムである請求項１０記載の成形品の製造方法。
【発明の詳細な説明】
【技術分野】
【０００１】
本発明は、加工助剤、成形用組成物及びその製造方法、並びに、成形品及びその製造方法に関する。
【背景技術】
【０００２】
溶融加工可能な熱可塑性ポリマーの加工において、生産性の向上および低コスト化を実現するためには速い速度で押出する必要がある。しかしながら、溶融加工可能な熱可塑性ポリマー組成物には必ず臨界剪断速度があり、この速度を上回るとメルトフラクチャーと呼ばれる表面が粗くなる状態が発生し、良好な成形品が得られなくなる。
【０００３】
これらの不具合を改善し、より速い押出速度を達成するために含フッ素ポリマーを加工助剤として用いることが知られている。例えば、特許文献１では、ムーニー粘度差１５以上の２つのフルオロエラストマーを含むユニモーダルのフルオロエラストマー加工助剤が開示されている。また、特許文献２では、メルトインデックスの比が２：１〜１００：１の範囲にある２種のフルオロポリマーを含むマルチモードフルオロポリマー加工助剤が開示されている。
【０００４】
上記のような従来の技術は、ムーニー粘度の高いフルオロエラストマー又はメルトインデックスの低いフルオロポリマー、すなわち、粘度の高いフルオロポリマーの添加によりメルトフラクチャーの消滅時間の短縮や臨界剪断速度の改善を図っているものである。しかしながら、粘度の高いフルオロポリマーは、成形用の樹脂等への分散性が低く、ゲルによる欠陥の発生や、ダイビルドアップの原因になる。そのため、低い粘度であっても加工性を改善できる加工助剤が望まれていた。
【０００５】
そこで、特許文献３では、溶融加工性樹脂への分散性の高いムーニー粘度において、成形性を向上させ、更には加工助剤の添加量を低減することができる加工助剤として、酸価が０．５ＫＯＨｍｇ／ｇ以上の含フッ素ポリマーからなる加工助剤が提案された。
【０００６】
また、特許文献４では、（ａ）主要部分としての溶融加工困難性炭化水素ポリマー、及び、（ｂ）少量部分としての：（１）少なくとも加工性を向上させるのに有効な量のエラストマーフルオロカーボンコポリマー及び（２）少なくとも加工性の向上に有効量な量の結晶性ビニリデンフルオリドポリマーから成り、加工性が改良されたポリマー配合物が提案されている。特許文献４では、実施例において、押出機のダイ付近の温度を２０４℃、剪断速度を５６６秒−１とした場合の加工性しか確認していない。
【先行技術文献】
【特許文献】
【０００７】
【特許文献１】特許第４１８１０４２号明細書
【特許文献２】特表２００２−５４４３５８号公報
【特許文献３】特表２０１２−５１６３６０号公報
【特許文献４】特表平３−５０５３４６号公報
【発明の概要】
【発明が解決しようとする課題】
【０００８】
例えば、押出機を使用して、ポリオレフィンの成形品を製造する場合、該成形品を得るための成形の前に、加工助剤とポリオレフィンとを混合し、ペレットに加工しておく方法が採用されることが多い。ペレットへの加工においても、加工助剤により加工性が改善することによって、ペレットの生産性のみならず、最終成形品の品質をも向上させることができる。
【０００９】
ところが、従来の加工助剤は、最終成形品を得るための成形時における成形加工性の改善を主な目的として開発されてきた。ペレットを得るための加工条件と、最終成形品を得るための加工条件とを対比すると、加工温度や剪断速度がしばしば異なる。この場合、従来の加工助剤では、２つの加工条件における加工性を同時に向上させることが難しい。
【００１０】
そこで、本発明は、ポリオレフィンの成形品を製造する方法において、該方法が２以上の加工工程を含み、各加工工程での加工条件が異なる場合であっても、全ての加工工程における加工性を向上させることができる加工助剤を提供することを目的とする。
【００１１】
本発明は、また、高い生産性で高品質のペレット等の成形用組成物を製造できるポリオレフィンの成形用組成物の製造方法を提供することを目的とする。
【００１２】
本発明は、また、２以上の加工工程を含み、各加工工程での加工条件が異なる場合であっても、高い生産性で高品質の成形品を製造できるポリオレフィンの成形品の製造方法を提供することを目的とする。
【課題を解決するための手段】
【００１３】
すなわち、本発明は、含フッ素エラストマー、及び、ポリビニリデンフルオライドを含み、上記含フッ素エラストマーと上記ポリビニリデンフルオライドとの質量比が９５／５〜６０／４０であることを特徴とする加工助剤である。
【００１４】
上記含フッ素エラストマーは、ＡＳＴＭ  Ｄ−１６４６に準拠して１４０℃で測定するＭＬ（１＋２０）のムーニー粘度が７０以下であってよい。
【００１５】
上記含フッ素エラストマーは、フッ化ビニリデンとヘキサフルオロプロピレンとテトラフルオロエチレンとの共重合体であってよい。
【００１６】
上記ポリビニリデンフルオライドは、融点が１２０〜２００℃であってよい。
【００１７】
上記ポリビニリデンフルオライドは、実質的にビニリデンフルオライド単位のみからなるホモポリマーであってよい。
【００１８】
本発明は、上述の加工助剤、及び、ポリオレフィンを含むことを特徴とする成形用組成物でもある。
【００１９】
本発明は、上述の加工助剤、及び、ポリオレフィンを含むことを特徴とする成形品でもある。
【００２０】
本発明は、ダイ（ａ）を備える押出機（Ａ）を用いて、上述の加工助剤及びポリオレフィンを混合することにより、成形用組成物を得る工程を含み、押出機（Ａ）における剪断速度が１０００〜１８００秒−１、ダイ（ａ）の温度が２４０〜２７０℃であることを特徴とする成形用組成物の製造方法でもある。
【００２１】
上述の成形用組成物の製造方法において、上記成形用組成物がペレットであってよい。
【００２２】
本発明は、上述の成形用組成物の製造方法により成形用組成物を得た後、ダイ（ｂ）を備える押出機（Ｂ）を用いて、上記成形用組成物を成形することにより、成形品を得る工程を含み、押出機（Ｂ）における剪断速度が１００〜８００秒−１、及び、ダイ（ｂ）の温度が１８０〜２３０℃であることを特徴とする成形品の製造方法でもある。
【００２３】
上述の成形品の製造方法において、上記成形品がフィルムであってよい。
【発明の効果】
【００２４】
本発明の加工助剤は、加工条件が異なる２以上の加工工程におけるポリオレフィンの加工性を同時に向上させることができる。
【００２５】
本発明の成形用組成物の製造方法は、高い生産性で高品質のポリオレフィンの成形用組成物を製造できる。
【００２６】
本発明の成形品の製造方法は、高い生産性で高品質のポリオレフィンの成形品を製造できる。
【発明を実施するための形態】
【００２７】
以下、本発明を具体的に説明する。
【００２８】
本発明の加工助剤は、含フッ素エラストマー及びポリビニリデンフルオライドを特定の質量比で含むことを特徴とする。上記加工助剤は、上記特徴を備えることによって、加工条件が異なる２以上の加工工程におけるポリオレフィンの加工性を同時に向上させることができる。
【００２９】
上記加工助剤において、上記含フッ素エラストマーと上記ポリビニリデンフルオライドとの質量比（含フッ素エラストマー／ポリビニリデンフルオライド）は、９５／５〜６０／４０である。上記質量比としては、９０／１０以下が好ましく、７０／３０以上が好ましい。上記質量比は８０／２０超であってもよい。上記質量比が上記範囲内にあると、加工条件が異なる２以上の加工工程における加工性を同時により一層向上させることができる。
【００３０】
上記含フッ素エラストマーは、非晶質の含フッ素ポリマーである。「非晶質」とは、含フッ素ポリマーの示差走査熱量測定〔ＤＳＣ〕（昇温温度１０℃／分）あるいは示差熱分析〔ＤＴＡ〕（昇温速度１０℃／分）において現われた融解ピーク（ΔＨ）の大きさが４．５Ｊ／ｇ以下であることをいう。
【００３１】
上記含フッ素エラストマーは、ＡＳＴＭ  Ｄ−１６４６に準拠して１４０℃で測定するＭＬ（１＋２０）のムーニー粘度が７０以下であることが好ましい。より好ましくは６０以下である。下限は特に限定されないが、１０であってよい。上記含フッ素エラストマーの上記ムーニー粘度が上記範囲内にあると、加工条件が異なる２以上の加工工程における加工性を同時により一層向上させることができる。上記ムーニー粘度は、上記ポリビニリデンフルオライド等のフッ素樹脂が有することのない含フッ素エラストマー特有の特性である。
【００３２】
上記含フッ素エラストマーは、フッ化ビニリデン［ＶｄＦ］、フッ化ビニル、テトラフルオロエチレン［ＴＦＥ］、ヘキサフルオロプロピレン［ＨＦＰ］、パーフルオロ（アルキルビニルエーテル）［ＰＡＶＥ］、パーフルオロ（アルコキシアルキルビニルエーテル）、クロロトリフルオロエチレン［ＣＴＦＥ］、トリフルオロエチレン、式（１）：
ＣＨ２＝ＣＸ１（ＣＦ２）ｎＸ２          （１）
（式中、Ｘ１はＨまたはＦ、Ｘ２はＨ、ＦまたはＣｌ、ｎは１〜１０の整数である）
で示される単量体、エチレン、プロピレン、１−ブテン、２−ブテン、及び、塩化ビニリデンからなる群より選択される少なくとも１種のモノマー単位を含むことが好ましい。
【００３３】
上記含フッ素エラストマーとしては、例えば、ビニリデンフルオライド〔ＶｄＦ〕系共重合体、テトラフルオロエチレン〔ＴＦＥ〕系共重合体等が挙げられる。
ＶｄＦ系共重合体としては、ＶｄＦ／ヘキサフルオロプロピレン〔ＨＦＰ〕共重合体、ＶｄＦ／クロロトリフルオロエチレン〔ＣＴＦＥ〕共重合体、ＶｄＦ／ＴＦＥ共重合体、ＶｄＦ／パーフルオロ（アルキルビニルエーテル）〔ＰＡＶＥ〕共重合体、ＶｄＦ／ＴＦＥ／ＨＦＰ共重合体、ＶｄＦ／ＴＦＥ／ＣＴＦＥ共重合体、ＶｄＦ／ＴＦＥ／ＰＡＶＥ共重合体等が挙げられる。
上記ＴＦＥ系共重合体としては、ＴＦＥ／プロピレン共重合体、ＴＦＥ／ＰＡＶＥ共重合体等が挙げられる。
【００３４】
上記含フッ素エラストマーは、ＶｄＦ系共重合体であることが好ましい。ＶｄＦ系共重合体は、全単量体単位の１０〜９０モル％のＶｄＦ単位を有することが好ましく、全単量体単位の２０〜８５モル％のＶｄＦ単位を有することがより好ましく、全単量体単位の２５〜８０モル％のＶｄＦ単位を有することが更に好ましい。
【００３５】
ＶｄＦ系共重合体は、ＶｄＦ単位と、ＶｄＦと共重合可能な他の単量体単位を含む共重合体である。ＶｄＦ単位と、ＶｄＦと共重合可能な他の単量体単位の合計と、の比率は、ＶｄＦ単位が２５〜９０モル％に対し、ＶｄＦと共重合可能な他の単量体単位の合計が７５〜１０モル％であり、より好ましくは、ＶｄＦ単位が５０〜８５モル％であり、ＶｄＦと共重合可能な他の単量体単位の合計が５０〜１５モル％である。ＶｄＦと共重合可能な他の単量体としては、例えば、ＴＦＥ、ＨＦＰ及びＰＡＶＥからなる群より選択される少なくとも１種の単量体が好ましい。
ＰＡＶＥとしては、ＣＦ２＝ＣＦ−ＯＲｆ１（式中、Ｒｆ１は、炭素数１〜８のパーフルオロアルキル基）で表されるものが好ましく、例えば、ＰＭＶＥ、ＰＥＶＥ、ＰＰＶＥ等が挙げられる。
【００３６】
なかでも、含フッ素エラストマーは、フッ化ビニリデンとヘキサフルオロプロピレンとの共重合体〔ＶｄＦ／ＨＦＰ共重合体〕であることが好ましい。ＶｄＦ／ＨＦＰ共重合体は、実質的に、ＶｄＦ単位及びＨＦＰ単位のみからなる共重合体であることも好ましいが、ＶｄＦ及びＨＦＰと共重合可能な他の単量体単位を含んでいてもよい。例えば、加工条件が異なる２以上の加工工程における加工性を同時により一層向上させることができることから、フッ化ビニリデンとヘキサフルオロプロピレンとテトラフルオロエチレンとの共重合体〔ＶｄＦ／ＴＦＥ／ＨＦＰ共重合体〕であることも好ましい形態の一つである。ＶｄＦ／ＴＦＥ／ＨＦＰ共重合体は、モル比（ＶｄＦ／ＴＦＥ／ＨＦＰ）が２０〜９０／５〜４０／５〜４０であってよく、２０〜８０／１０〜４０／１０〜４０であってよく、４０〜８０／１０〜３０／１０〜３０であってよく、５０〜８０／１０〜２５／１０〜２５であってよい。ＶｄＦ／ＴＦＥ／ＨＦＰ共重合体は、ＶｄＦ単位、ＨＦＰ単位及びＴＦＥ単位のみからなる共重合体であることも好ましい形態の一つである。
【００３７】
なお、本明細書において、上記「ＶｄＦ単位」等の単量体単位とは、共重合体の分子構造上、単量体に由来する部分であり、例えば、ＶｄＦに由来するものである場合、−〔ＣＦ２−ＣＨ２〕−で表される部分を意味する。ＶｄＦ単位などの単量体単位の割合は、１９Ｆ−ＮＭＲ分析を行うことにより得られる値である。
【００３８】
上記ポリビニリデンフルオライドは、部分結晶性フルオロポリマーであり、含フッ素エラストマーではなく、フルオロプラスチックスである。上記ポリビニリデンフルオライドは、融点を有し、熱可塑性を有する。
【００３９】
上記ポリビニリデンフルオライドは、融点が１２０〜２００℃であることが好ましい。上記融点としては、１６０℃以上がより好ましく、１７０℃以上が更に好ましく、１９０℃以下がより好ましく、１８０℃以下が更に好ましい。上記ポリビニリデンフルオライドの上記融点が上記範囲内にあると、加工条件が異なる２以上の加工工程における加工性を同時により一層向上させることができる。上記融点は、示差走査熱量計〔ＤＳＣ〕を用いて１０℃／分の速度で昇温したときの融解熱曲線における極大値に対応する温度である。上記融点は、上記含フッ素エラストマーが有することのない上記ポリビニリデンフルオライド特有の特性である。
【００４０】
上記ポリビニリデンフルオライドは、ＶｄＦ単位のみからなるホモポリマーであってもよいし、ＶｄＦ単位と、上記ＶｄＦ単位と共重合可能な単量体（α）に基づく重合単位とからなるものであってもよい。
【００４１】
上記単量体（α）としては、例えば、フッ化ビニル、トリフルオロエチレン、トリフルオロクロロエチレン、フルオロアルキルビニルエーテル、ヘキサフルオロプロピレン、２，３，３，３−テトラフルオロプロペン、プロピレン等が挙げられる。
【００４２】
上記ポリビニリデンフルオライドは、単量体（α）に基づく重合単位が全重合単位の５モル％以下であることが好ましく、４．５モル％以下であることがより好ましい。上記ポリビニリデンフルオライドとしては、加工条件が異なる２以上の加工工程における加工性を同時により一層向上させることができることから、実質的にＶｄＦ単位のみからなるホモポリマーが更に好ましく、ＶｄＦ単位のみからなるホモポリマーが特に好ましい。単量体（α）に基づく重合単位の量が多くなるに従って融点が低下する傾向がある。単量体（α）に基づく重合単位の量が多すぎると、加工工程でゲル化するおそれがある。
【００４３】
上記ポリビニリデンフルオライドは、重量平均分子量（ポリスチレン換算）が５００００〜２００００００であることが好ましい。上記重量平均分子量は、より好ましくは８００００以上、更に好ましくは１０００００以上であり、より好ましくは１７０００００以下、更に好ましくは１５０００００以下である。
上記重量平均分子量は、ゲルパーミエーションクロマトグラフィ（ＧＰＣ）により溶媒としてＮ，Ｎ−ジメチルホルムアミドを用い５０℃で測定できる。
【００４４】
上記ポリビニリデンフルオライドは、数平均分子量（ポリスチレン換算）が１５００００〜１４０００００であることが好ましい。上記数平均分子量は、２０００００以上がより好ましく、２５００００以上が更に好ましく、３０００００以上が特に好ましく、１３０００００以下がより好ましく、１２０００００以下が更に好ましく、１００００００以下が特に好ましく、８０００００以下が最も好ましい。
上記数平均分子量は、ゲルパーミエーションクロマトグラフィ（ＧＰＣ）により溶媒としてＮ，Ｎ−ジメチルホルムアミドを用い５０℃で測定できる。
【００４５】
上記ポリビニリデンフルオライドは、メルトフローレート（ＭＦＲ）が０．１〜８０ｇ／１０分であることが好ましい。ＭＦＲは、０．５以上であることがより好ましく、１以上であることが更に好ましく、５０以下であることがより好ましく、３０以下であることが更に好ましい。
【００４６】
上記ＭＦＲは、メルトインデクサー（東洋精機製作所社製）を用い、ＡＳＴＭ  Ｄ  ３１５９に準拠して、２３０℃、荷重９８Ｎの条件で、測定できる。
【００４７】
上記ポリビニリデンフルオライドとしては、加工条件が異なる２以上の加工工程における加工性を同時により一層向上させることができることから、異常結合が少ないものが好ましく、例えば、異常結合率が４％以下のものが好ましい。上記異常結合率は、１９Ｆ−ＮＭＲ分析より求められる。
また、上記ポリビニリデンフルオライドとしては、加工条件が異なる２以上の加工工程における加工性を同時により一層向上させることができることから、結晶化度が高いものが好ましい。
【００４８】
上記ポリビニリデンフルオライドは、例えば、ＶｄＦ、重合開始剤等の添加剤を適宜混合して、溶液重合や懸濁重合を行う等の従来公知の方法により製造することができる。なかでも、異常結合が少なく、結晶化度が高いポリビニリデンフルオライドが得られることから、６０℃未満の重合温度で重合する方法により製造することが好ましい。すなわち、上記ポリビニリデンフルオライドとしては、加工条件が異なる２以上の加工工程における加工性を同時により一層向上させることができることから、６０℃未満の重合温度で重合することにより得られたものが好ましい。
【００４９】
上記加工助剤は、上記含フッ素エラストマー及び上記ポリビニリデンフルオライドを、上記加工助剤に対して、１〜１００質量％含むことが好ましい。
【００５０】
上記加工助剤は、更に界面剤を含んでいてもよい。
【００５１】
上記界面剤は、加工温度において上記含フッ素エラストマー及び上記ポリビニリデンフルオライドより低い溶融粘度を有する化合物である。上記界面剤は、後述する成形用組成物中に含まれる場合、成形温度においてポリオレフィンよりも低い溶融粘度を有し、上記含フッ素エラストマー及び上記ポリビニリデンフルオライドを濡らすことができる化合物であることが好ましい。
【００５２】
上記界面剤としては、シリコーン−ポリエーテルコポリマー、脂肪族ポリエステル、芳香族ポリエステル、ポリエーテルポリオール、アミンオキシド、カルボン酸、脂肪族エステル及びポリ（オキシアルキレン）からなる群より選択される少なくとも１種の化合物であることが好ましい。なかでも、ポリ（オキシアルキレン）がより好ましい。
【００５３】
ポリ（オキシアルキレン）は、ポリエチレングリコールであることが好ましい。ポリエチレングリコールの数平均分子量は、好ましくは５０〜２００００であり、より好ましくは１０００〜１５０００であり、更に好ましくは２０００〜９５００である。
ポリエチレングリコールの数平均分子量は、ＪＩＳ  Ｋ００７０に準拠して測定される水酸基価より計算して求めた値である。
【００５４】
また、上記脂肪族ポリエステルは、ポリカプロラクトンであることが好ましい。ポリカプロラクトンの数平均分子量は、好ましくは１０００〜３２０００であり、より好ましくは２０００〜１００００であり、更に好ましくは２０００〜４０００である。
【００５５】
上記界面剤の含有量は、加工助剤中１〜９９質量％であることが好ましく、５〜９０質量％がより好ましく、１０〜８０質量％が更に好ましく、２０〜７０質量％が特に好ましい。また、上記界面剤の含有量は、５０質量％以上であることが好ましく、５０質量％を超えることがより好ましい。
【００５６】
上記加工助剤は、上記含フッ素エラストマー及び上記ポリビニリデンフルオライドを混合することにより調製できる。上記混合には、混合機、押出機、ロール、ニーダー、バンバリーミキサー、インターナルミキサー等を使用できる。上記混合は、上記ポリビニリデンフルオライドの融点以上で実施してもよい。また、含フッ素エラストマーを含むマスターバッチ及び上記ポリビニリデンフルオライドを含むマスターバッチをそれぞれ調製した後、２つのマスターバッチを混合してもよい。また、上記含フッ素エラストマーの粉末及び上記ポリビニリデンフルオライドの粉末を室温で混ぜ合わせて調製してもよい。
【００５７】
上記加工助剤の形状は特に限定されず、粉末、顆粒、ペレット等であってよいが、調製が容易であることから、粉末が好ましい。また、取り扱い性に優れており、その後の成形が容易である観点からは、ペレットが好ましい。
【００５８】
上記加工助剤は、ポリオレフィン用加工助剤として好適に使用できる。上記ポリオレフィンを成形するための、上記加工助剤の使用もまた、本発明の好適な実施形態の一つである。
【００５９】
上述の加工助剤、及び、ポリオレフィンを含むことを特徴とする成形用組成物も本発明の一つである。上記成形用組成物は、押出機に投入して押出すことにより、所望の形状に成形できる。上記成形用組成物をマスターバッチとして、上記ポリオレフィンと更に混合して使用することも可能であるが、上記加工助剤は、上記加工助剤を高濃度で含む上記マスターバッチを調製することなく、上記ポリオレフィンと直接混合しても、上記ポリオレフィンに容易に分散し、押出トルクや押出圧力の低下等、上記ポリオレフィンの成形加工性を向上させることができる。従って、上記成形用組成物は、最終成形品の成形用材料として直接使用できる。
【００６０】
上記成形用組成物は、上記加工助剤及び上記ポリオレフィンを含む限り、その他の成分を含んでいてもよい。また、上記成形用組成物に含まれる上記加工助剤及び上記ポリオレフィンはそれぞれ、１種であってもよいし、２種以上であってもよい。
【００６１】
上記ポリオレフィンは、溶融加工温度が１００〜３５０℃であるものが好ましい。また、上記ポリオレフィンは、結晶性を有するものであってもよいし、結晶性を有しないものであってもよい。
【００６２】
上記ポリオレフィンは、結晶性を有するものである場合、融点が８０〜３００℃であるものが好ましく、融点が１００〜２００℃であるものがより好ましい。結晶性を有しないポリオレフィンは、結晶性で融点範囲が示されているポリオレフィンとほぼ同等の加工温度を有するものが好ましい。
結晶性を有するポリオレフィンの融点は、ＤＳＣ装置により測定することができる。
【００６３】
上記ポリオレフィンは、ポリエチレン（ＰＥ）、ポリプロピレン（ＰＰ）、エチレン・プロピレン共重合体、ポリスチレン（ＰＳ）、ＡＳ樹脂（ＡＳ）、ＡＢＳ樹脂（ＡＢＳ）、メタクリル樹脂（ＰＭＭＡ）、ポリメチルペンテン（ＰＭＰ）、ブタジエン樹脂（ＢＤＲ）、ポリブテン−１（ＰＢ−１）、ポリビニルアルコール（ＰＶＡ）、ポリアクリロニトリル（ＰＡＮ）、ポリメタクリルスチレン（ＭＳ）、エチレン酢酸ビニル共重合体（ＥＶＡ）、エチレン・ビニルアルコール共重合体、ポリ塩化ビニル（ＰＶＣ）などα−オレフィンの重合で得られる高分子である。
【００６４】
上記ポリオレフィンとしては、低密度ポリエチレン（ＬＤＰＥ）、線状低密度ポリエチレン（ＬＬＤＰＥ）、メタロセン触媒型線状低密度ポリエチレン（ｍＬＬＤＰＥ）、中密度ポリエチレン（ＭＤＰＥ）、高密度ポリエチレン、ポリプロピレン（ＰＰ）、ポリスチレン（ＰＳ）、エチレン酢酸ビニル共重合体（ＥＶＡ）及びポリ塩化ビニル（ＰＶＣ）からなる群より選択される少なくとも１種であることが好ましい。より好ましくは、低密度ポリエチレン、線状低密度ポリエチレン、高密度ポリエチレン、メタロセン触媒型線状低密度ポリエチレン、ポリプロピレン、ポリスチレン及びポリ塩化ビニルからなる群より選択される少なくとも１種である。
【００６５】
上記ポリオレフィンとしては、なかでも、ポリエチレン、ポリプロピレン、ポリスチレンが更に好ましく、ポリエチレン、ポリプロピレンが特に好ましい。最も好ましくは、ポリエチレンである。
【００６６】
上記ポリオレフィンは、各種類に応じ、従来公知の方法等により合成することができる。
上記ポリオレフィンは、粉末、顆粒、ペレット等であってよいが、上記成形用組成物において、上記ポリオレフィンを効率的に混合させ、上記加工助剤を分散させることができる点で、粉末又は顆粒であることが好ましい。
【００６７】
上記成形用組成物は、上記加工助剤及び上記ポリオレフィンとともに、必要に応じて、その他の成分を配合したものであってもよく、上記その他の成分としては、例えば、固着防止剤；紫外線吸収剤；難燃剤；ガラス繊維、ガラス粉末等の補強材；ミネラル、フレーク等の安定剤；シリコーンオイル、二硫化モリブデン等の潤滑剤；二酸化チタン、弁柄等の顔料；カーボンブラック等の導電剤；ゴム等の耐衝撃性向上剤；ヒンダートフェノール系、リン系等の酸化防止剤；金属塩、ソルビトールのアセタール等の造核剤；その他のポリオレフィン等衛生協議会で自主基準として制定されているポジティブリストに記載の添加剤等を用いることができる。
【００６８】
上記加工助剤又は上記成形用組成物は、固着防止剤を含むものであってもよく、上記含フッ素エラストマー及び上記ポリビニリデンフルオライド１００質量部に対して１〜３０質量部の固着防止剤を含むものであることも好ましい。これにより、上記含フッ素エラストマー及び上記ポリビニリデンフルオライドの固着を抑制することができる。固着防止剤の配合量としては、好ましくは上記含フッ素エラストマー及び上記ポリビニリデンフルオライド１００質量部に対して３〜２０質量部、より好ましくは５〜１５質量部である。固着防止剤は、１種であってもよいし、２種以上であってもよい。
【００６９】
上記固着防止剤としては、無機化合物の粉末であることが好ましい。例えば、下記可塑剤、充填剤、着色剤、受酸剤、熱安定剤等で例示する無機化合物の粉末であることが好ましい。
上記固着防止剤としては、例えば、可塑剤、充填剤、着色剤、受酸剤、熱安定剤等として通常用いられているものを用いることができる。
上記可塑剤としては、ジオクチルフタレート、ジグレシルフタレート等が挙げられる。
上記充填剤としては、硫酸バリウム、炭酸カルシウム、グラファイト、タルク、シリカ等が挙げられる。
上記着色剤としては、酸化チタン、酸化鉄、酸化モリブデン等の金属酸化物が挙げられる。
上記受酸剤としては、酸化マグネシウム、酸化カルシウム、酸化鉛等が挙げられる。
上記熱安定剤としては、ステアリン酸カルシウム、ステアリン酸マグネシウム等が挙げられる。
【００７０】
上記固着防止剤は、上記充填剤であることが好ましい。なかでも、上記固着防止剤は、タルク、シリカおよび炭酸カルシウムからなる群から選択される少なくとも１種であることがより好ましい。
【００７１】
上記固着防止剤は、平均粒子径が、０．０１μｍ以上、５０μｍ以下の粉末であることが好ましい。粉末の平均粒子径としては、より好ましくは０．０５μｍ以上、３０μｍ以下、さらに好ましくは０．１μｍ以上、１０μｍ以下である。上記固着防止剤の平均粒子径は、ＩＳＯ  １３３２０−１に準拠して測定した値である。上記固着防止剤は、必要に応じてカップリング剤などで表面処理を施されたものであってもよい。
【００７２】
上記成形用組成物において、上記加工助剤の含有量は、上記成形用組成物の全質量に対して０．０００５〜１０質量％であることが好ましい。上記ポリオレフィン組成物は、上記ポリオレフィンに対して合計で１〜０．０００５質量％の上記含フッ素エラストマー及び上記ポリビニリデンフルオライドを含むことが好ましい。より好ましくは、０．５〜０．００１質量％であり、更に好ましくは、０．２〜０．００２５質量％である。
【００７３】
上記成形用組成物は、上記加工助剤及び上記ポリオレフィンを混合することにより調製できる。上記混合には、押出機、ロール、ニーダー、バンバリーミキサー、インターナルミキサー等を使用できる。上記混合は、上記ポリオレフィンの融点以上で実施できる。
【００７４】
上記成形用組成物の形状は特に限定されず、粉末、顆粒、ペレット等であってよいが、取り扱い性に優れており、成形も容易であることから、ペレットが好ましい。
【００７５】
上記成形用組成物を成形することにより、上記加工助剤及び上記ポリオレフィンを含む成形品を得ることができる。上記成形は、上記成形用組成物を予め調製して成形機に投入し、溶融、押出等を行うものであってもよいし、上記加工助剤、上記ポリオレフィン及び所望によりその他の成分を成形機に同時に投入し、溶融、押出等を行うものであってもよい。
【００７６】
上記成形用組成物の成形方法としては、特に限定されず、例えば、押出成形、射出成形、ブロー成形等が挙げられるが、なかでも、上記成形加工性を効果的に発揮させるためには、押出成形が好ましい。
【００７７】
上記押出成形には、押出機を用いる。上記押出機としては、単軸押出機、二軸押出機、タンデム押出機等が挙げられる。上記押出機は、通常、シリンダーと、上記シリンダー内に収容されたスクリューと、上記シリンダーの先端に取り付けられたダイと、上記シリンダーにペレットを供給するためのホッパーとを備える。
【００７８】
上記成形に関する各種条件としては特に限定されず、上記成形用組成物の組成や量、所望の成形品の形状、サイズ等に応じて適宜設定することができる。
【００７９】
上記成形の際の成形温度としては、一般に、上記ポリオレフィンの融点以上、且つ、上記含フッ素エラストマー、上記ポリビニリデンフルオライド及び上記ポリオレフィンの各分解温度のうち低い方の温度未満の温度で行う。上記加工助剤の効果が顕著に発揮される点では、１８０℃以上、２７０℃以下の範囲であることが好ましい。
上記成形温度は、押出成形の場合、押出温度ということがある。
【００８０】
上記加工助剤は、ダイを備える押出機を用い、上記ポリオレフィンを高温かつ高剪断速度で成形した場合であっても、成形開始時に発生するメルトフラクチャーを短時間で消失させることができる。例えば、上記押出機における剪断速度が１０００〜１８００秒−１であって、上記ダイの温度が２４０〜２７０℃であっても、メルトフラクチャーが短時間で消滅する。
【００８１】
すなわち、上記加工助剤を使用すれば、上記ポリオレフィンをペレット等の成形用組成物に成形する場合、高温かつ高剪断速度で成形しても、ダイビルドアップが発生しにくい。従って、上記ダイビルドアップに起因した成形不良が発生しにくく、また、上記ダイビルドアップを除去するためのクリーニング時間を削減できる。更に、押出圧が安定することにより、得られるペレット等の成形用組成物の寸法安定性にも優れるという効果が得られる。
【００８２】
従って、上記加工助剤は、次の成形用組成物の製造方法に特に好適に利用できる。
【００８３】
すなわち、本発明は、ダイ（ａ）を備える押出機（Ａ）を用いて、上述の加工助剤及びポリオレフィンを混合することにより、成形用組成物を得る工程を含み、押出機（Ａ）における剪断速度が１０００〜１８００秒−１、ダイ（ａ）の温度が２４０〜２７０℃であることを特徴とする成形用組成物の製造方法でもある。
【００８４】
上記成形用組成物の製造方法は、上述の加工助剤を調製する工程を含むものであってもよい。
【００８５】
例えば、押出機（Ａ）のダイ（ａ）から上記加工助剤及び上記ポリオレフィンを押出して、所定の長さに切断することで、成形用組成物としてのペレットが得られる。上記製造方法では、高温かつ高剪断速度の条件を採用していることから、高い生産性で上記ペレットを得ることができる。しかも上記ペレットの寸法安定性が高く、不良形状の上記ペレットをほとんど含まない。従って、上記ペレットを成形することにより、高品質の成形品を得ることができる。
【００８６】
上記加工助剤は、更に、ダイを備える押出機を用い、上記ポリオレフィンを比較的低温かつ比較的低剪断速度で成形した場合であっても、押出圧を短時間で充分に低下させることができ、成形開始時に発生するメルトフラクチャーを短時間で消失させることができる。例えば、上記押出機における剪断速度が１００〜８００秒−１であって、上記ダイの温度が１８０〜２３０℃であっても、押出圧を短時間で充分に低下させ、メルトフラクチャーを短時間で消失させることができる。
【００８７】
すなわち、上記加工助剤を使用すれば、上記ポリオレフィンを、シート、フィルム、ロッド、パイプ、繊維等の成形品に成形する場合、比較的低温かつ比較的低剪断速度で成形しても、押出圧が短時間で充分に低下し、メルトフラクチャーも短時間で消失することから、高い生産性で成形品を製造できる。しかも、ダイビルドアップが発生しにくいことから、上記ダイビルドアップに起因した成形不良が発生しにくく、また、上記ダイビルドアップを除去するためのクリーニング時間を削減できる。更に、押出圧が安定することにより、得られる成形品の寸法安定性にも優れ、不良形状の成形用組成物をほとんど含まないという効果が得られる。
【００８８】
以上のとおり、上記加工助剤は、加工条件が異なる２以上の加工工程における加工性を同時に向上させるという、従来の加工助剤にはない効果を奏する。従って、上記加工助剤は、次の成形品の製造方法に特に好適に利用できる。
【００８９】
すなわち、本発明は、
ダイ（ａ）を備える押出機（Ａ）を用いて、上述の加工助剤及び上記ポリオレフィンを混合することにより、上記成形用組成物を得る工程、及び、
ダイ（ｂ）を備える押出機（Ｂ）を用いて、上記成形用組成物を成形することにより、上記成形品を得る工程を含み、
押出機（Ａ）における剪断速度が１０００〜１８００秒−１、
ダイ（ａ）の温度が２４０〜２７０℃、
押出機（Ｂ）における剪断速度が１００〜８００秒−１、及び、
ダイ（ｂ）の温度が１８０〜２３０℃
であることを特徴とする成形品の製造方法でもある。
【００９０】
上記成形品の製造方法は、上述の加工助剤を調製する工程を含むものであってもよい。
【００９１】
上述のとおり、例えば、押出機（Ａ）のダイ（ａ）から上記加工助剤及び上記ポリオレフィンを押出して、所定の長さに切断することで、成形用組成物としてのペレットが得られる。上記製造方法では、高温かつ高剪断速度の条件を採用していることから、高い生産性で上記ペレットを得ることができる。しかも上記ペレットの寸法安定性が高く、不良形状の上記ペレットをほとんど含まない。従って、上記ペレットを成形することにより、高品質の成形品を得ることができる。
【００９２】
押出機（Ｂ）のダイ（ｂ）から上記成形用組成物を押出して、所望の形状を有する成形品を得ることができる。上記成形品としては、シート、フィルム、ロッド、パイプ、繊維等が挙げられる。これらの成形品は、最終成形品であって、高い品質が求められることから、成形用組成物を得るための工程よりも、低温かつ低剪断速度の条件で成形することが好適である。
【００９３】
上記製造方法では、寸法安定性が高く、不良形状の上記ペレットをほとんど含まないペレットを成形材料として使用できる上、ダイビルドアップも発生しにくいことから、非常に高品質の成形品を得ることができる。しかも、比較的低温かつ比較的低剪断速度とはいえ、従来の製造方法と押出条件は変わらず、上記ダイビルドアップを除去するためのクリーニング時間を削減でき、押出圧が短時間で充分に低下し、メルトフラクチャーも短時間で消失することから、この工程での生産性は従来の製造方法よりも優れている。
【００９４】
以上のことから、上記製造方法は、非常に高い生産性で、高品質の成形品を製造できる。
【００９５】
押出機（Ａ）と押出機（Ｂ）とは、同じ押出機であっても、異なる押出機であってもよい。
【００９６】
本明細書において、剪断速度は、次式により算出する。
【数１】
2018138640.tif 000002
【００９７】
上記数式中の略号は、以下の通りである。
γ：剪断速度（秒−１）
Ｑ：押出量（ｋｇ／ｈｒ）
Ｒ：ダイの半径（ｍｍ）
【００９８】
上記成形品は、例えば、シート状；フィルム状；ロッド状；パイプ状；繊維状等の種々の形状であってよい。
【００９９】
上記成形品の用途としては特に限定されず、用いるポリオレフィンの種類によるが、例えば、機械的性質をはじめとする力学的性質や表面性を主として強く要求されるもの等に好適に用いられる。
【０１００】
上記成形品の用途としては、例えば、各種フィルム、袋、被覆材、飲料用容器等の食器類、電線、ケーブル、パイプ、繊維、ボトル、ガソリンタンク、その他の各種産業用成形品等が挙げられる。
【実施例】
【０１０１】
つぎに本発明を実施例をあげて説明するが、本発明はかかる実施例のみに限定されるものではない。
【０１０２】
以下の実施例及び比較例に記載の各測定値は、次の方法により求めた値である。
【０１０３】
１．共重合組成
１９Ｆ−ＮＭＲ（Ｂｒｕｋｅｒ社製、ＡＣ３００Ｐ型）を用いて測定した。
【０１０４】
２．ムーニー粘度
ＡＳＴＭ  Ｄ−１６４６に準拠して、ＭＬ（１＋２０）１４０℃にて測定した。
【０１０５】
３．融点
ＤＳＣ装置（セイコー社製）を用い、１０℃／分の速度で昇温したときの融解熱曲線における極大値に対応する温度を融点とした。
【０１０６】
４．メルトフローレート（ＭＦＲ）
メルトインデクサー（東洋精機製作所社製）を用い、ＡＳＴＭ  Ｄ  ３１５９に準拠して、２３０℃、荷重９８Ｎの条件で、測定した。
【０１０７】
５．メルトフラクチャー消失時間
ポリオレフィンのみで、全面にメルトフラクチャーが発生している状態で圧力が安定するまで押出を行い、その後のスクリューが見えた時点で加工助剤等の各組成の材料を押出機のホッパーに投入した時点をゼロとし、メルトフラクチャーが消え、成形品の全面が平滑になった時間をメルトフラクチャー消失時間とした。メルトフラクチャーの消失は目視および触診により行った。
【０１０８】
６．降下圧力量、圧力降下開始時間
後述する押出評価では、押出圧力が初期の加工助剤の入っていないポリエチレンだけの圧力（初期圧力）から、加工助剤の効果が発揮されて低下し、その後、ほぼ一定の圧力で安定する（安定圧力）。上記初期圧力と安定圧力の差を降下圧力量とした。設定時間内で、圧力が安定しない場合は、初期圧力と終了時間の圧力の差を降下圧力量とした。また、加工助剤等の各組成の材料を押出機のホッパーに投入した時点をゼロとし、加工助剤の効果が発揮されて圧力が低下し始めるまでの時間を、圧力降下開始時間とした。
【０１０９】
７．ポリビニリデンフルオライドの異常結合率の測定  
異常結合率（％）＝｛ｎ２／（ｎ＋ｎ１＋ｎ２）｝×１００  
１９Ｆ−ＮＭＲ分析より求めた。具体的には、−１１２ｐｐｍ付近のピーク面積と−１２４ｐｐｍ付近のピーク面積（いずれも異常結合由来）の合計（＝ｎ２）と、−９０〜−９６ｐｐｍ付近のピーク面積（−ＣＦ２−ＣＨ２−由来）（＝ｎ＋ｎ１）から上記の計算式で算出した。
【０１１０】
実施例１
（加工助剤の作製）
含フッ素エラストマーＡ（ＶｄＦ／ＴＦＥ／ＨＦＰ＝６５／１７／１８（モル％）、ムーニー粘度：５０）をカッター式粗粉砕機（Ｒａｐｉｄ  Ｒ１５２８、カワタ社製）にて粉砕して、平均粒子径１〜３ｍｍのＦＫＭ粗粉砕物を得た。該ＦＫＭ粗粉砕物を小型カッター式粉砕機（ミルサー８００ＤＧ＋ミクロン容器、岩谷産業社製）で更に粉砕し、平均粒子径が約５００μｍのＦＫＭ粉体物を得た。該ＦＫＭ粉体物３５ｇとポリビニリデンフルオライドＸ（ＶｄＦホモポリマー、融点：１７２℃、ＭＦＲ：４．７ｇ／１０ｍｉｎ、異常結合率：３．８％）１５ｇとを小型混合機（ミルサー８００Ｇ＋混合容器、岩谷産業社製）を用いて混合し、加工助剤を得た。
【０１１１】
（押出評価）
上記加工助剤１．５ｇと、線状低密度ポリエチレン（ＥＸＸｏｎＭｏｂｉｌ社製  ＬＬ１２０１ＸＶ）２９９８．５ｇとをタンブリングにより混合して、混合パウダー（ｘ）を得た。含フッ素エラストマーＡとポリビニリデンフルオライドＸとの比率は、７０／３０ｗｔ％であり、上記加工助剤は全体の５００ｐｐｍの濃度となる。得られた混合パウダー（ｘ）を、表１に記載の「成形用組成物の作製」の押出温度及び剪断速度で押出を行い、成形用組成物として、ペレット（ａ）を得た。上記押出の際に押出されたストランドの表面からメルトフラクチャー（ＭＦ）が消失する状態を観察したところ、約２５ｍｉｎでＭＦは消失した。ペレット（ａ）を表１に記載の「最終成形品の作製」の押出温度及び剪断速度で押出を行い、押出されたストランドの表面からメルトフラクチャーが消失する状態を観察し、押出圧力の低下が始まる時間と低下前と低下後の押出圧力の差（降下圧力量）を測定した。押出圧力は、ペレット（ａ）を押出機のホッパーに加えた時点をゼロとして約５ｍｉｎ後に圧力が低下し初めた。降下圧力量は６０ｂａｒであった。結果を表１に示す。
【０１１２】
実施例２
含フッ素エラストマーＡとポリビニリデンフルオライドＸとの比率を８０／２０ｗｔ％とする以外は、実施例１と同様にした。結果を表１に示す。
【０１１３】
実施例３
含フッ素エラストマーＡとポリビニリデンフルオライドＸとの比率を９０／１０ｗｔ％とする以外は、実施例１と同様にした。結果を表１に示す。
【０１１４】
実施例４
ポリビニリデンフルオライドＸを、ポリビニリデンフルオライドＹ（ＶｄＦホモポリマー、融点：１７３℃、ＭＦＲ：０．１ｇ／１０ｍｉｎ、異常結合率：３．８％）とし、含フッ素エラストマーＡとポリビニリデンフルオライドＹとの比率を８０／２０ｗｔ％とする以外は、実施例１と同様にした。結果を表１に示す。
【０１１５】
実施例５
含フッ素エラストマーＡを、含フッ素エラストマーＢ（ＶｄＦ／ＨＦＰ＝７８／２２、ムーニー粘度：２４）とし、ポリビニリデンフルオライドＸを、ポリビニリデンフルオライドＺ（ＶｄＦホモポリマー、融点：１７５℃、ＭＦＲ：２０ｇ／１０ｍｉｎ、異常結合率：３．９％）とし、両者の比率を９０／１０ｗｔ％とする以外は、実施例１と同様にした。結果を表１に示す。
【０１１６】
実施例６
含フッ素エラストマーＡを、含フッ素エラストマーＢとし、ポリビニリデンフルオライドＸを、ポリビニリデンフルオライドＹとし、両者の比率を９０／１０ｗｔ％とする以外は、実施例１と同様にした。結果を表１に示す。
【０１１７】
比較例１
含フッ素エラストマーとして、含フッ素エラストマーＢを使用し、ポリビニリデンフルオライドＸを使用しなかったこと以外は、実施例１と同様にして、ポリビニリデンフルオライドを含まない成形用組成物及び最終成形品を作製した。結果を表１に示す。
【０１１８】
比較例２
含フッ素エラストマーとして、含フッ素エラストマーＢと含フッ素エラストマーＣ（ＶｄＦ／ＨＦＰ＝７８／２２、ムーニー粘度：８０）とを使用し、両者の比率を９０／１０ｗｔ％とし、ポリビニリデンフルオライドＸを使用しなかったこと以外は、実施例１と同様にして、ポリビニリデンフルオライドを含まない成形用組成物及び最終成形品を作製した。結果を表１に示す。
【０１１９】
比較例３
含フッ素エラストマーとして、含フッ素エラストマーＢと含フッ素エラストマーＡとを使用し、両者の比率を９０／１０ｗｔ％とし、ポリビニリデンフルオライドＸを使用しなかったこと以外は、実施例１と同様にして、ポリビニリデンフルオライドを含まない成形用組成物及び最終成形品を作製した。結果を表１に示す。
【０１２０】
比較例４
含フッ素エラストマーとして、含フッ素エラストマーＢと含フッ素エラストマーＣとを使用し、両者の比率を９９／１ｗｔ％とし、ポリビニリデンフルオライドＸを使用しなかったこと以外は、実施例１と同様にして、ポリビニリデンフルオライドを含まない成形用組成物及び最終成形品を作製した。結果を表１に示す。
【０１２１】
比較例５
含フッ素エラストマーとして、含フッ素エラストマーＢと含フッ素エラストマーＣとを使用し、両者の比率を９５／５ｗｔ％とし、ポリビニリデンフルオライドＸを使用しなかったこと以外は、実施例１と同様にして、ポリビニリデンフルオライドを含まない成形用組成物及び最終成形品を作製した。結果を表１に示す。
【０１２２】
【表１】
2018138640.tif 000003
【０１２３】
これらのことから分子量の異なる含フッ素エラストマーを混合しても効果は得られておらず、２元と３元の含フッ素エラストマーを組み合わせても効果は得られなかったのに対し、含フッ素エラストマーとポリビニリデンフルオライドとを特定の質量比で組み合わせた加工助剤は、押出機（Ａ）における剪断速度が１０００〜１８００秒−１、ダイ（ａ）の温度が２４０〜２７０℃の条件において、メルトフラクチャーを低減する効果が得られ、押出機（Ｂ）における剪断速度が１００〜８００秒−１、及び、ダイ（ｂ）の温度が１８０〜２３０℃の条件においても合わせて効果が得られることが分かる。